(57)【特許請求の範囲】
【請求項１】
ニードル型電極が先端に取り付けられたシリンジポンプと、
主面および前記主面の一点から立設し前記主面を支持する支持棒を備える複数の陰極板と、
前記ニードル型電極及び前記陰極板の間に電圧を印加する高電圧電源と、
前記複数の陰極板の間にターゲットを配置し、前記ターゲットを自転もしくは移動可能に保持する保持手段とを有し、
前記複数の陰極板の各主面が略同一平面に属するように等間隔に離間して配置されることを特徴とする三次元スキャフォルドの製造装置。
【請求項２】
前記陰極板の前記主面が円状であることを特徴とする請求項１記載の三次元スキャフォルドの製造装置。
【請求項３】
前記陰極板の前記主面が長方形状であることを特徴とする請求項１記載の三次元スキャフォルドの製造装置。
【請求項４】
前記陰極板の前記主面が略正方形状であることを特徴とする請求項１記載の三次元スキャフォルドの製造装置。
【請求項５】
前記複数の陰極板が、円周上に中心角略６０度の等間隔で複数配置されていることを特徴とする請求項２〜４のいずれか１項に記載の三次元スキャフォルドの製造装置。
【請求項６】
前記保持手段は、
支持台と、
前記支持台上に立設された支持棒と、
前記支持棒の一端において支持される中心角略９０度の円弧状レールと、
前記円弧状レールの一端で支持される半円状レールと、
前記円弧状レール及び前記半円状レール上を移動可能とする駆動手段と、
前記駆動手段上に設けられた、ターゲットを保持し長手方向軸を中心に自転可能な保持棒
とを備えることを特徴とする請求項１に記載の三次元スキャフォルドの製造装置。
【請求項７】
前記保持手段は、
支持台と、
前記支持台上に立設された長手方向軸を中心に自転可能な支持棒と、
前記支持棒の一端から連続して円弧を描く中心角略９０度の円弧状レールと、
前記円弧状レール上を移動可能とする駆動手段と、
前記駆動手段上に設けられた、ターゲットを保持し長手方向軸を中心に自転可能な保持棒
とを備えることを特徴とする請求項１に記載の三次元スキャフォルドの製造装置。
【請求項８】
ニードル型電極が先端に取り付けられたシリンジポンプと、
離間して配置され互いに対向しあう一対の陰極と、
前記ニードル型電極及び前記陰極の間に電圧を印加する高電圧電源と、
支持台と、前記支持台上に立設された支持棒と、前記支持棒の一端において支持される中心角略９０度の円弧状レールと、前記円弧状レールの一端で支持される半円状レールと、  前記円弧状レール及び前記半円状レール上を移動可能とする駆動手段と、前記駆動手段上に設けられた、ターゲットを保持し長手方向軸を中心に自転可能な保持棒とを備え、前記一対の陰極の間にターゲットを配置し前記ターゲットを自転もしくは移動可能に保持する保持手段と
を有することを特徴とする三次元スキャフォルドの製造装置。
【請求項９】
ニードル型電極が先端に取り付けられたシリンジポンプと、
離間して配置され互いに対向しあう一対の陰極と、
前記ニードル型電極及び前記陰極の間に電圧を印加する高電圧電源と、
支持台と、前記支持台上に立設された長手方向軸を中心に自転可能な支持棒と、前記支持棒の一端から連続して円弧を描く中心角略９０度の円弧状レールと、前記円弧状レール上を移動可能とする駆動手段と、前記駆動手段上に設けられた、ターゲットを保持し長手方向軸を中心に自転可能な保持棒とを備え、前記一対の陰極の間にターゲットを配置し前記ターゲットを自転もしくは移動可能に保持する保持手段と
を有することを特徴とする三次元スキャフォルドの製造装置。
【請求項１０】
高分子溶液が収容されたニードル型電極が先端に取り付けられたシリンジポンプを用意し、前記シリンジポンプから離間して、主面および前記主面の一点から立設し前記主面を支持する支持棒を備える複数の陰極板を前記各主面が略同一平面に属するように円周上に等間隔に配置する工程と、
前記複数の陰極板の中心にターゲットを配置し前記ターゲットを自転もしくは移動させる工程と、
前記シリンジポンプと前記陰極板間に高電圧を印加しつつ、高分子を噴霧し、前記ターゲット上にナノオーダーの繊維を紡糸する工程
とを備えることを特徴とする三次元スキャフォルドの製造方法。
【請求項１１】
前記陰極板の前記主面が円状であることを特徴とする請求項１０記載の三次元スキャフォルドの製造方法。
【請求項１２】
前記陰極板の前記主面が長方形状であることを特徴とする請求項１０記載の三次元スキャフォルドの製造方法。
【請求項１３】
前記陰極板の前記主面が略正方形状であることを特徴とする請求項１０記載の三次元スキャフォルドの製造方法。
【請求項１４】
前記複数の陰極板が、円周上に中心角６０度の略等間隔で複数配置されていることを特徴とする請求項１１〜１３のいずれか１項に記載の三次元スキャフォルドの製造方法。
【請求項１５】
前記ターゲットが、アルギン酸ナトリウム溶液をカルシウム水溶液に滴下して得られた三次元形状を供えるゲル状ターゲットであり、前記三次元スキャフォルドを製造後に、前記ターゲットをエチレンジアミン四酢酸（ＥＤＴＡ）に浸し溶解させることを特徴とする請求項１１〜１３のいずれか１項に記載の三次元スキャフォルドの製造方法。
【発明の詳細な説明】
【技術分野】
【０００１】
本発明は、再生医療等に有用な、エレクトロスピニング法を用いた三次元スキャフォルドの製造装置及び三次元スキャフォルドの製造方法に関する。
【背景技術】
【０００２】
これまで身体の一部もしくはその機能が失われた場合の治療法としては、臓器移植や人工臓器移植が主な治療法であった。しかし、臓器移植ではドナー不足や免疫拒絶といった多くの課題の解決が求められていた。一方、人工臓器移植ではより異物感がなく軽量な人工臓器の開発が求められていた。
【０００３】
これらの臓器移植に代わる新しい治療法として再生医療が注目されている。再生医療は、体の一部が外傷により死滅（壊死）しまたはガンで正常な臓器や組織の働きが損なわれた際に、自分自身の細胞を用いて、もとの機能を回復させる治療法である。現在の再生医療では平面的な二次元培養から、より生体組織を模倣した三次元培養の研究に注目が集まってきている。また再生医療技術と人工臓器とを組み合わせたハイブリッド型人工臓器の開発にも注目が集まってきている。
【０００４】
細胞を増殖し機能させるためには、その足場となるスキャフォルド（細胞足場材料）が重要となる。このような課題に対して、エレクトロスピニング法を用いたいくつかの技術が提案されている（例えば、特許文献１等参照）。ここで「エレクトロスピニング法」とは、例えば、高分子溶液が収容されたニードル型電極が先端に取り付けられたシリンジポンプと、シリンジポンプから離間された陰極とを用意し、両者間に高電圧を印加しつつ、高分子を噴霧することで陰極（コレクター）上にナノオーダーの繊維を紡糸する方法である。陰極の形状を筒状とし、その長手方向を軸に筒状の陰極を回転させながら繊維を紡糸することで人工血管に応用可能なチューブが形成される。しかし、繊維の配向性を制御することや、また袋状等の三次元スキャフォルドを作製することは困難であった。
【０００５】
一方、特許文献１には、陰極として、絶縁体であるガラスプレートの両端に、離間して平行に２枚のコレクター電極が設けられたエレクトロスピニング法を用いたナノファイバーの集積方法が開示されている。特許文献１に開示された発明によれば、繊維の配向性の向上は期待される。しかしながら、ガラスプレート上に繊維が紡糸される構造を取るため、シート状の繊維を紡糸できたとしても、三次元スキャフォルドを作製することは困難であった。
【０００６】
そのため、三次元構造の繊維性スキャフォルド作製に有用な、三次元スキャフォルドの製造装置及び三次元スキャフォルドの製造方法が求められていた。
【先行技術文献】
【特許文献】
【０００７】
【特許文献１】特開２００８−２７４４８７号公報
【発明の概要】
【発明が解決しようとする課題】
【０００８】
本発明の目的は、三次元構造の繊維性スキャフォルド作製に有用な、三次元スキャフォルドの製造装置及び三次元スキャフォルドの製造方法を提供することを要旨とする。
【課題を解決するための手段】
【０００９】
本発明の第１の態様は、（イ）ニードル型電極が先端に取り付けられたシリンジポンプと、  主面および主面の一点から立設し主面を支持する支持棒を備える複数の陰極板と、（ハ）ニードル型電極及び陰極板の間に電圧を印加する高電圧電源と、（ニ）複数の陰極板の間にターゲットを配置し、ターゲットを自転もしくは移動可能に保持する保持手段とを有し、複数の陰極板の各主面が略同一平面に属するように等間隔に離間して配置される三次元スキャフォルドの製造装置を要旨とする。
【００１０】
本発明の第２の態様は、（イ）ニードル型電極が先端に取り付けられたシリンジポンプと、（ロ）離間して配置され互いに対向しあう一対の陰極と、（ハ）ニードル型電極及び陰極の間に電圧を印加する高電圧電源と、（ニ）支持台と、支持台上に立設された支持棒と、支持棒の一端において支持される中心角略９０度の円弧状レールと、円弧状レールの一端で支持される半円状レールと、円弧状レール及び半円状レール上を移動可能とする駆動手段と、駆動手段上に設けられた、ターゲットを保持し長手方向軸を中心に自転可能な保持棒とを備え、一対の陰極の間にターゲットを配置しターゲットを自転もしくは移動可能に保持する保持手段とを有する三次元スキャフォルドの製造装置を要旨とする。
【００１１】
本発明の第３の態様は、（イ）ニードル型電極が先端に取り付けられたシリンジポンプと、（ロ）離間して配置され互いに対向しあう一対の陰極と、（ハ）ニードル型電極及び陰極の間に電圧を印加する高電圧電源と、（ニ）支持台と、支持台上に立設された長手方向軸を中心に自転可能な支持棒と、支持棒の一端から連続して円弧を描く中心角略９０度の円弧状レールと、円弧状レール上を移動可能とする駆動手段と、駆動手段上に設けられた、ターゲットを保持し長手方向軸を中心に自転可能な保持棒とを備え、一対の陰極の間にターゲットを配置しターゲットを自転もしくは移動可能に保持する保持手段とを有する三次元スキャフォルドの製造装置を要旨とする。
【００１２】
本発明の第４の態様は、（イ）高分子溶液が収容されたニードル型電極が先端に取り付けられたシリンジポンプ、各陰極板がその主面の一点から立設した支持棒で支持され各陰極板側面中の直線が略同一平面に属するように離間して配置される複数の陰極板をシリンジポンプから離間して配置する工程と、（ロ）複数の陰極板の中心にターゲットを配置しターゲットを自転もしくは移動させる工程と、（ハ）シリンジポンプと陰極間に高電圧を印加しつつ、高分子を噴霧し、ターゲット上にナノオーダーの繊維を紡糸する工程とを備える三次元スキャフォルドの製造方法を要旨とする。
【発明の効果】
【００１３】
本発明によれば、三次元構造の繊維性スキャフォルド作製に有用な、三次元スキャフォルドの製造装置及び三次元スキャフォルドの製造方法が提供される。
【図面の簡単な説明】
【００１４】
【図１】図１は、第１実施形態に係る三次元スキャフォルドの製造装置の概略図である。
【図２】図２は、第１実施形態に係る三次元スキャフォルドの製造装置の概略図である。
【図３】図３は、第１実施形態の変形例に係る三次元スキャフォルドの製造装置の概略図である。
【図４】図４は、第２実施形態に係る三次元スキャフォルドの製造装置の概略図である。
【図５】図５（ａ）は第２実施形態における略正方形状の陰極板の上面図、図５（ｂ）はその側面図、図５（ｃ）は配置状態を示し、図５（ｄ）は陰極板間の等電位線及び電気力線を示す。
【図６】図６は、第２実施形態の変形例に係る三次元スキャフォルドの製造装置の概略図である。
【図７】図７（ａ）は第２実施形態の変形例における略円形の上面図、図７（ｂ）はその側面図、図７（ｃ）は配置状態を示し、図７（ｄ）は陰極板間の等電位線及び電気力線を示す。
【図８】図８（ａ）は実験の状態を示し、図８（ｂ）は配向角度の基準を示す。
【図９】図９（ａ）（ｂ）は、第２実施形態により得られたスキャフォルドの繊維の配向性を示す。
【図１０】図１０（ａ）（ｂ）は、第２実施形態の変形例により得られたスキャフォルドの繊維の配向性を示す。
【図１１】図１１は、繊維配向角頻度分布図を示す。
【図１２】図１２は、繊維配向角頻度分布のデータを示す。
【発明を実施するための形態】
【００１５】
以下に、実施形態を挙げて本発明の説明を行うが、本発明は以下の実施形態に限定されるものではない。図中同一の機能又は類似の機能を有するものについては、同一又は類似の符号を付して説明を省略する。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１６】
[第１実施形態]
図１に示すように、実施形態にかかる三次元スキャフォルドの製造装置１は、ニードル型電極２ａが先端に取り付けられたシリンジポンプ２と、離間して配置され互いに対向しあう一対の陰極３ａ，３ｂと、ニードル型電極２ａ及び陰極３ａ，３ｂの間に電圧を印加する高電圧電源５と、一対の陰極３ａ，３ｂの間にターゲット９を配置しターゲット９を自転もしくは移動可能に保持する保持手段８とを有する。
【００１７】
保持手段８は、支持台８１と、支持台８１上に立設された支持棒８２と、支持棒８２の一端において支持される中心角略９０度の円弧状レール８４と、円弧状レール８４の一端で支持される半円状レール８８と、円弧状レール８４及び半円状レール８８上を移動可能とする駆動手段８５と、駆動手段８５上に設けられたターゲット９を保持し長手方向軸を中心に自転可能な保持棒８６とを備える。
【００１８】
図２に示すように、駆動手段８５は、仮想線で示すように、半円状レール８８上を１８０度回転し、円弧状レール８４上を９０度回転する。また保持棒８６は長手方向軸を中心に１８０度回転する。なお、支持棒８２は長手方向軸を中心に１８０度回転し、長手方向に上下動可能に構成してもよい。
【００１９】
紡糸に使用される高分子としては、特に制限はなく、従来よりエレクトロスピニング法により紡糸可能であることが知られたものを用いることができる。例えば、ポリイミド、ポリビニルピロリドン、ポリエチレンオキシド、ポリスチレン、ポリアクリロニトリル、アクリロニトリル−メタクリレート共重合体、ポリ（メタ）アクリレート、ポリ塩化ビニル、ポリ塩化ビニリデン、ポリフッ化ビニリデン、ポリエチレン、ポリプロピレン、ナイロン６６、ナイロン４，６、ポリカプロラクタム、アラミド、ポリエーテルウレタン、ポリビニルアルコール、セルロース、酢酸セルロース、酢酸セルロースブチレート、ポリ酢酸ビニル、ポリエチレンテレフタレート、ポリペプチド、タンパク質、コールタールピッチ、石油ピッチ、導電性高分子など溶剤に溶解する種々の高分子が挙げられる。
【００２０】
三次元スキャフォルドという用途を考慮すると、生体適合性に優れた高分子を用いることが好ましい。例えば、セグメント化ポリウレタン（ＳＰＵ）、ポリ（２-ヒドロキシエチルメタクリレート）（ＰＨＥＭＡ）、ポリ乳酸等を用いることが好ましい。その他にも、例えば天然高分子と合成高分子、ポリγグルタミン酸（ＰＧＡ）、ポリ乳酸・グリコール酸（Copoly lactic acid/glycolic acid（ＰＬＧＡ）)、ポリカプロラクトン、コラーゲン、アルギン酸を用いることができる。
【００２１】
上述の高分子を溶解して紡糸溶液を形成するために用いられる溶媒としては、従来よりエレクトロスピニング法において用いられているものを使用することができる。例えば、アセトン、クロロホルム、エタノール、イソプロパノール、メタノール、トルエン、テトラヒドロフラン、水、ベンゼン、トルエン、キシレン、ベンジルアルコール、１，４−ジオキサン、プロパノール、四塩化炭素、シクロヘキサン、シクロヘキサノン、塩化メチレン、フェノール、ピリジン、トリクロロエタン、酢酸等の揮発性の比較的高いものを用いることができる。これらの他にも、例えば、Ｎ，Ｎ−ジメチルホルムアミド（ＤＭＦ）、ジメチルスルホキシド（ＤＭＳＯ）、Ｎ，Ｎ−ジメチルアセトアミド（ＤＭＡｃ）、１−メチル−２−ピロリドン（ＮＭＰ）、エチレンカーボネート（ＥＣ）、プロピレンカーボネート（ＰＣ）、ジメチルカーボネート（ＤＭＣ）、アセトニトリル（ＡＮ）等の揮発性が相対的に低いものを用いることもできる。これらの溶媒は、用いられる高分子の溶解性を考慮して、適宜のものを選択して用いることができる。またこれら溶媒は、１種単独で用いられてもよいし、必要に応じ２種以上が併用されてもよい。さらに、紡糸溶液の電気特性を改善するために、水、水酸化ナトリウム溶液、塩化リチウム溶液などの電解質を添加してもよい。
【００２２】
また電極の材質としては導電性を有するものであれば特に制限なく種々のものを用いることができる。例えば銅、アルミニウム等を用いることができる。
【００２３】
ターゲット９としては、三次元スキャフォルドを作製中に所定の形状を保持でき、また三次元スキャフォルドの作製後に、三次元スキャフォルドの損傷を与えることなく、ターゲットのみを溶解（熔解）できるものであれば特に制限されるものではない。ターゲット９としては、例えば、アルギン酸ナトリウム溶液をカルシウム水溶液に滴下し、任意のサイズ・形状のゲル状のターゲットを用いることができる。
【００２４】
図１の三次元スキャフォルドの製造装置１の使用方法と併せて、三次元スキャフォルドの製造方法について説明する。
【００２５】
（イ）高分子溶液が収容されたニードル型電極２ａが先端に取り付けられたシリンジポンプ２を用意し、シリンジポンプ２から離間して、互いに対向しあう一対の陰極３ａ，３ｂを配置する。具体的には図１に示す三次元スキャフォルドの製造装置１を用意する。またターゲット上に堆積させる高分子として、例えば医療用材料として広く用いられているセグメント化ポリウレタン（ＳＰＵ）を用意する。
【００２６】
（ロ）ターゲット９を作製する。具体的にはアルギン酸ナトリウム溶液をカルシウム水溶液に滴下し、任意のサイズ・形状のゲル状のターゲットを加工作製する。ここではゲル状ビーズ（球体）とする。そして作製したターゲット９を図１に示すように陰極３ａ，３ｂ間に設置する。
【００２７】
（ハ）一対の陰極３ａ，３ｂの間にターゲット９を配置しターゲット９を自転もしくは移動させる。そして、一対の陰極３ａ，３ｂ間で配向される繊維性スキャフォルドをターゲット９で巻き取る。その際、自転しながら移動させることもできる。
【００２８】
（ニ）シリンジポンプ２と陰極間３ａ，３ｂに高電圧を印加しつつ、高分子を噴霧し、ターゲット９上にナノオーダーの繊維を紡糸する。スピニング条件としては、印加電圧を１２〜１８ｋｖ、ターゲット速度を３０〜３００ｒｐｍ、シリンジ速度０．１〜０．１５ｍｍ／ｍｉｎ、図１においてＡで表される電極間距離を１００〜３００ｍｍ、図１においてＢで表される陰極間距離を３０〜１６０ｍｍ、堆積時間を３〜６０分とすることが好ましい。ゲルビーズを自転させながら繊維を巻き取る他に、ゲルビーズを陰極間において任意の方向及び角度で移動させることでゲルビーズ表面にむらなく繊維が堆積される。
【００２９】
（ホ）その後、繊維性スキャフォルドを堆積させたアルギン酸ゲルビーズをエチレンジアミン四酢酸（ＥＤＴＡ）に浸し、ターゲットであるゲルビーズのみを崩壊させる。
【００３０】
以上により、任意の形状をした三次元スキャフォルドが作製される。
【００３１】
第１実施形態に準じて、スピニング条件として、印加電圧を１５ｋｖ、ターゲット速度を１００ｒｐｍ、シリンジ速度を０．１５ｍｍ／ｍｉｎ、電極間距離（Ａ）を２００ｍｍ、陰極間距離（Ｂ）を５０ｍｍ、蓄積時間を５分として三次元繊維性スキャフォルドを作製した。その結果、ビーズ（球体）状の三次元繊維性スキャフォルドが作製された。またビーズ（球体）のターゲットに代えて、ミニカーの形状を模したターゲットを用いたことを除き、同様の条件で実験をしたところ、それらの複雑な形状を備える三次元繊維性スキャフォルドが形成されることが確認された。
【００３２】
従来のエレクトロスピニング法では、陰極と繊維性スキャフォルドを堆積させるターゲット（コレクター）が同一のものであった。即ち、陰極とコレクターは同一平面上に配置されていた。そして堆積させた繊維性スキャフォルドは陰極から剥離することにより得ていた。そのため、陰極形状に起因したシート状やチューブ状のスキャフォルドしか作製することができなかった。
【００３３】
しかし、第１実施形態によれば、陰極が離間して配置された一対の陰極３ａ,３ｂからなることから、陰極３ａ，３ｂ間に配置したターゲット９を任意の方向及び角度で設置回転させることができる。そのため、袋状などのより複雑な三次元構造をした繊維性スキャフォルドを作製することが可能である。またターゲット９は、サイズや形状が任意に加工でき、しかも所定の溶液に溶解可能な材料、例えばゲル等で作製される。そのため一連の工程が終わった後に、ターゲット９を溶液処理等により溶解させることのみで、堆積させた繊維スキャフォルドを損傷させることなく三次元構造をそのまま維持した状態で回収することが可能である。
【００３４】
[第１実施形態の変形例]
保持手段８は、図１に示すものに限定されない。例えば、保持手段８として、図３に示すような、支持台８１と、支持台８１上に立設された長手方向軸を中心に自転可能な支持棒８２と、支持棒８２の一端から連続して中心角略９０度の円弧を描く円弧状レール８９と、円弧状レール８９を移動可能とする駆動手段８５と、駆動手段８５上に設けられた、ターゲット９を保持し長手方向軸を中心に自転可能な保持棒８６とを備える保持手段８Ａとしてもよい。
【００３５】
[第２実施形態]
図４に示すように、第２実施形態に係る三次元スキャフォルドの製造装置１Ｂは、ニードル型電極２ａが先端に取り付けられたシリンジポンプ２と、主面および主面の一点から立設し主面を支持する支持棒９４を備える複数の陰極板９５（９５ａ…９５ｆ）と、ニードル型電極２及び陰極板９５の間に電圧を印加する高電圧電源５とを有する。複数の陰極板９５ａ…９５ｆの各主面は、略同一平面に属するように等間隔に離間して配置されている。
【００３６】
陰極板９５（９５ａ…９５ｆ）は長方形状の陰極板である。ここで「長方形」とは４つの内角がすべて直角の四辺形をいい、正方形も含まれる概念である。なお、図４には長方形の具体例として略正方形状が例示されているが、略正方形状に限定されるものではない。また、発明の理解を容易にする目的で図示は省略されているが、図３に示すような、ターゲット９を自転もしくは移動可能に保持する保持手段８Ａをさらに備え、ターゲット９が図４の陰極板９５の間（略中心部）に配置される。
【００３７】
図５（ａ）に示すように、陰極板９５ａ…９５ｆは、円周上に中心角略６０度の等間隔で複数配置されている。陰極板面積（Ｓ）を１０〜３０ｃｍ２とした場合、陰極板間距離（Ｅ）を３〜１６ｃｍ、電極間距離（Ａ）を１０〜３０ｃｍとすることが好ましい。陰極板面積（Ｓ）と、電極間距離（Ａ）及び陰極板間距離（Ｅ）は相対的な関係にある。そのため陰極板面積（Ｓ）、電極間距離（Ａ）及び陰極板間距離（Ｅ）のそれぞれの値が前述の下限値未満もしくは上限値を超えた場合、電気力線が形成されにくくなり、三次元スキャフォルドの生産性が低下する傾向があるからである。陰極板９５ａ…９５ｆの１辺の長さ（Ｃ）は４〜７．５ｃｍが好ましい。具体的な陰極板９５ａ…９５ｆの主面の寸法としては、４×２．５ｃｍ、４×５．０ｃｍ、４×７．５ｃｍ等が挙げられる。なお、各陰極板９５ａ…９５ｆの寸法は完全同一である必要はないが、略同一であることが好ましい。
【００３８】
図５（ｂ）に示すように、各陰極板９５ｅ，９５ｂの主面が略同一平面に属するように、陰極板間距離（Ｅ）をおいて離間して配置される。陰極板９５ａ、９５ｃ、９５ｄ、９５ｆのそれぞれの主面についても同様に、陰極板９５ｅ、９５ｂの主面と略同一平面に属するように配置される。支持棒９４ｅ、９４ｂの長さ（Ｆ）は８〜１２ｃｍが好ましく、具体的には１０ｃｍ程度とすることができる。図５（ｃ）は使用の状態を示す図である。図５（ｄ）に示すように、一対の陰極板状の電極９５ａ、９５ｄ間では、図面の縦方向に等電位線、横方向に電気力線が形成される。陰極板９５ｂ、９５ｅ間、陰極板９５ｃ、９５ｆ間においても同様である。
【００３９】
第１実施例と同様にして、陰極板９５ａ…９５ｆ間に高電圧を印加しつつ、高分子を噴霧することで、任意の形状をした三次元スキャフォルドが作製される。
【００４０】
[第２実施形態の変形例]
第２実施形態においては、陰極板９５の形状を略正方形状の陰極板とした。しかし、陰極板の形状は略正方形状の陰極板に限定されることはなく、図６に示すように円形の陰極板９６（９６ａ…９６ｆ）としても構わない。なお、上述の第２実施形態と同様の理由により、陰極板面積（Ｓ）を１０〜３０ｃｍ２とした場合、陰極板間距離（Ｅ）を３〜１６ｃｍ、電極間距離（Ａ）を１０〜３０ｃｍとすることが好ましい。
【００４１】
図７（ａ）に示すように，陰極板９６ａ…９６ｆは、円周上に中心角６０度の略等間隔で配置される。図７（ｂ）に示すように各陰極板９６ｅ，９６ｂの主面が略同一平面に属するように、陰極板間距離（Ｅ）をおいて離間して配置される。一対の陰極板９６ａ，９６ｄ間では、図７（ｄ）に示すように、図面の縦方向に等電位線、横方向に電気力線が形成される。陰極板９６ｂ、９６ｅ間，陰極板９６ｃ、９６ｆ間においても同様である。
【００４２】
繊維の配向性を確認するために、第２実施形態およびその変形例について、以下のような実験を行った。まず図４に示す装置を用意した。そして、スピニング条件として、印加電圧を１７ｋｖ、シリンジ速度０．１５ｍｍ／ｍｉｎ、電極間距離２００ｍｍ、陰極板間距離５０ｍｍ、蓄積時間１５分の条件で図８（ａ）に示すように、陰極板９５間に配向した繊維をガラス基材に付着させた。その際、スイッチングの影響をみるために、蓄積時間中に電圧を継続して印加し続けた場合（図１２において「ＳＷ全てＯＮ」と表示）と、５分毎に電圧を印加した場合（図１２において「ＳＷ切換え」と表示）とに分けて実験を行った。その後、付着した繊維をＣＣＤカメラ付光学顕微鏡により、ガラス基材表面の画像を取得した。そして、図８（ｂ）に示す配向角度の基準に基づいて、その取得画像を元に繊維本数と配向角度の分布を算出し評価した。継続的に印加した場合の結果を図９（ａ）に、５分毎に印加した場合を図９（ｂ）に示す。また図６に示す装置についても同様の実験を行った。継続的に印加した場合の結果を図１０（ａ）に、５分毎に印加した場合を図１０（ｂ）に示す。これらの結果から繊維の配向性を制御できることが確認された。継続して電圧を印加し続けるよりも、時間間隔をおいて電圧をかけたほうが繊維の配向性を制御し易いことが分かった。また図６の主面が円形の陰極板９６ａ…９６ｆを用いたほうが、図４の主面が正方形状の陰極板９５を用いるよりも繊維の配向性を制御しやすいことが分かった。
【００４３】
上述の結果を、繊維配向角頻度分布図として図１１に、繊維配向角頻度分布のデータを図１２に示す。図１２に示されるように、設定配向角度に対して、±１０度であった繊維の割合は、円形の陰極板９６ａ…９６ｆで、５分毎に印加（ＳＷ切り替え）した場合９５％であった。また回転速度によっても配向角度が異なることが分かった。よって、ターゲットの形状に応じて巻き取り速度と配向角度を制御することが好ましいことがいえた。
【００４４】
（その他の実施形態）
上記のように、本発明は実施形態によって記載したが、この開示の一部をなす論述及び図面はこの発明を限定するものであると理解すべきではない。この開示から当業者には様々な代替実施の形態、実施例及び運用技術が明らかとなろう。例えば、ターゲット９としては、所定の形状を氷等で作製してもよい。そして、三次元スキャフォルドが作製された後にターゲットとしての氷等を熔解させても構わない。但し、ターゲットとして氷を使用する場合、三次元スキャフォルドの作製中の温度管理が難しくなるので、常温で作業ができるターゲットを用いることが好ましい。
【００４５】
実施形態において説明した構成を一部に含むシステムとしても使用することができる。また三次元スキャフォルドを中心に説明したが、本実施形態により製造される加工物は、三次元スキャフォルドに限定されることなく、それと同様の用途に用いられるものに、本実施形態を適用することができる。
【００４６】
他にも、三次元スキャフォルドの製造方法の（イ）工程において、高分子溶液が収容されたニードル型電極が先端に取り付けられたシリンジポンプ２を用意し、シリンジポンプ２から離間して、主面および主面の一点から立設し主面を支持する支持棒９４を備える複数の陰極板９５（もしくは９６）を各主面が略同一平面に属するように円周上に等間隔に配置するようにしてもよい。具体的には図１の三次元スキャフォルドの製造装置１に代えて、図４の三次元スキャフォルドの製造装置１Ｂまたは図６の三次元スキャフォルドの製造装置１Ｃを用いても構わない。
【００４７】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００４８】
１、１Ａ，１Ｂ，１Ｃ…三次元スキャフォルドの製造装置
２ａ…ニードル型電極
２…シリンジポンプ
３ａ，３ｂ…陰極
５…高電圧電源
８…保持手段
８１…支持台
８２…支持棒
８４…円弧状レール
８８…半円状レール
８５…駆動手段
８６…保持棒
９…ターゲット
９５、９６…陰極板
【図１】
0005871370.tif 000002
【図２】
0005871370.tif 000003
【図３】
0005871370.tif 000004
【図４】
0005871370.tif 000005
【図６】
0005871370.tif 000006
【図１１】
0005871370.tif 000007
【図１２】
0005871370.tif 000008
【図５】
0005871370.tif 000009
【図７】
0005871370.tif 000010
【図８】
0005871370.tif 000011
【図９】
0005871370.tif 000012
【図１０】
0005871370.tif 000013